Brevet FR2525805A1 — publié le 19831028

L'invention se rapporte au domaine de la métallur- gie Les objets auxquels l'invention peut s'appliquer de fa- çon appropriée sont des bandes magnétiques pour la techni- que vidéo et audio ainsi que pour le stockage des données. Selon G Bate "Recent development in magnetic re- cording materials", J Appl Phys 52 ( 3), mars i 981, p. 2447, on connaît comme poudres magnétiques utilisées pour les bandes magnétiques les '-Fe 203 et Cr O 2 qui ne possèdent cependant qu'une intensité du champ coercitif de 24, res- pectivement de 38 k A/m Par l'addition de Co, l'intensité du champ coercitif peut certes être portée à des valeurs en- tre 44 et 48 k A/m mais elle est néanmoins encore faible Un autre défaut des bandes à base de Y' Fe 203 est leur fai- ble densité de stockage qui résulte de la trop grande aniso- tropie de forme des particules de poudre. On connait par ailleurs des bandes à base de parti- cules métalliques en poudre de fer Elles présentent une in- tensité du champ coercitif atteignant 90 k A/m, sont cepen- dant sensibles à la corrosion, difficilement dispersables, pyrophores, de fabrication peu économique et coûteuses Le but de l'invention réside en une poudre porphyrisée pouvant être fabriquée économiquement, insensible à la corrosion pour bandes magnétiques présentant une forte intensité du champ coercitif et une densité de stockage élevée. Le problème à la base de l'invention est de dévelop- per dans le sens indiqué les propriétés de la poudre porphy- risée par sa composition ainsi que par une dimension et une forme appropriées des particules de poudre. Conformément à l'invention,le problème est résolu grâce à une poudre porphyrisée à base du système Mn-Al-C qui consiste en 68 à 73 % en masse de Mn, 26 à 30 % en masse d'Al et O à 3 % en masse de C, présente une granulométrie moyenne des phases jet 'dépendant de la masse de carbone introdui- te, les phases Mn 3 Al C et A 14 C 3 Les propriétés magnétiques requises de la poudre porphyrisée peuvent également être ob- tenues par un remplacement partie L de la portion C par 8, P, Si et/ou d'autres éléments De faibles additions de Ni et/ ou d'autres éléments permettent d'améliorer les propriétés magnétiques. La poudre porphyrisée selon l'invention peut être préparée de façon économique en raison du coût favorable des matières mises en oeuvre et d'une technologie facile à mai- triser L'intensité de son champ coercitif peut être ajus- tée entre 50 et 160 k A/m, la plage préférée se situant en- tre 65 et 95 k A/m Elle est bien dispersable et conduit, par suite de la faible anisotropie de forme des particules, à une densité de stockage élevée des bandes magnétiques Son insensibilité à La corrosion permet de supprimer l'enroba- ge des particules, autrement nécessaire. Une poudre porphyrisie composée de 69,2 % en masse de Mn, de 28,8 % en masse d'Al et de 2 % en masse de C qui con- tient les phases 7, Mn 2 Al C et AL 4 C 3 présente une granulomé- tire moyenne de 0,8 pj et possède une anisotropie de forme de 2:1 L'intensité de son champ coercitif s'élève à 80 k A/m Son aimantation à saturation spécifique se situe à 53 unités électromagnétiques ou 0,30 Tesla. REVENDICATIONS * 1 Poudre porphyrisée pour bandes magnétiques à base du système Mn-Al-C, caractérisée en ce qu'elle est constituée par 68 à 73 % en masse de Mn, 26 à 30 % en masse d'Al et O à 3 % en masse de C, qu'elle présente une granulométrie moyen- ne m et que ses particules possèdent une faible anisotropie de forme, de préférence un rapport tongueur à épaisseur de 1:1 à 4:1. 2 Poudre porphyrisée selon la revendication 1, caracté- risée en ce qu'elle contient, à côté des phases 'x et des 1 f constituants résiduels éventuels des phases ç et Y dé- pendant de La masse de carbone, les phases Mn 3 AIC et A 14 C 3. 3 Poudre porphyrisée selon la revendication 1, caracté- -;see en ce que la portion C est partiellement remplacée par F, Si et/ou d'autres éléments. 4 ' Poudre porphyrisée selon la revendication 1, carac- térisée en ce quj'elle comporte de faibles additions de Ni et/ou d'autres éléments améliorant les propriétés magnéti- ques.